(57)【要約】【課題】溶銅に含まれる介在物が注湯ノズルに付着することによって生じる注湯ノズルの詰まりを抑制する。【解決手段】溶銅を連続的に鋳造して銅合金材を製造する銅合金材の製造装置は、溶銅に金属元素を添加する添加手段と、金属元素を含む溶銅を貯留するタンディッシュと、タンディッシュに接続され、タンディッシュから溶銅を流出させるための注湯ノズルと、タンディッシュ内に配置され、金属元素の酸化物、金属元素の窒化物、金属元素の炭化物、および、金属元素の硫化物のうち少なくとも１つと同種の材料により構成された付着部材と、を備える。【選択図】図１
2018001174.tif 000002
【特許請求の範囲】
【請求項１】
溶銅を連続的に鋳造して銅合金材を製造する銅合金材の製造装置であって、
前記溶銅に金属元素を添加する添加手段と、
前記金属元素を含む前記溶銅を貯留するタンディッシュと、
前記タンディッシュに接続され、前記タンディッシュから前記溶銅を流出させるための注湯ノズルと、
前記タンディッシュ内に配置され、前記金属元素の酸化物、前記金属元素の窒化物、前記金属元素の炭化物、および、前記金属元素の硫化物のうち少なくとも１つと同種の材料により構成された付着部材と、
を備える、銅合金材の製造装置。
【請求項２】
前記金属元素は、錫であり、前記付着部材は、錫酸化物、錫窒化物、錫炭化物、および、錫硫化物のうち少なくとも１つにより構成される請求項１に記載の銅合金材の製造装置。
【請求項３】
前記金属元素は、チタンであり、前記付着部材は、チタン酸化物、チタン窒化物、チタン炭化物、および、チタン硫化物のうち少なくとも１つにより構成される請求項１に記載の銅合金材の製造装置。
【請求項４】
前記金属元素は、マグネシウムであり、前記付着部材は、マグネシウム酸化物、マグネシウム窒化物、マグネシウム炭化物、および、マグネシウム硫化物のうち少なくとも１つにより構成される請求項１に記載の銅合金材の製造装置。
【請求項５】
前記金属元素は、アルミニウムであり、前記付着部材は、アルミニウム酸化物、アルミニウム窒化物、アルミニウム炭化物、および、アルミニウム硫化物のうち少なくとも１つにより構成される請求項１に記載の銅合金材の製造装置。
【請求項６】
前記金属元素は、カルシウムであり、前記付着部材は、カルシウム酸化物、カルシウム窒化物、カルシウム炭化物、および、カルシウム硫化物のうち少なくとも１つにより構成される請求項１に記載の銅合金材の製造装置。
【請求項７】
前記金属元素は、マンガンであり、前記付着部材は、マンガン酸化物、マンガン窒化物、マンガン炭化物、および、マンガン硫化物のうち少なくとも１つにより構成される請求項１に記載の銅合金材の製造装置。
【請求項８】
前記付着部材は、前記タンディッシュの内壁面上、および、前記注湯ノズルと対向して配置される流量調整部材の表面上の、少なくとも一方に配置される請求項１〜請求項７のいずれか１項に記載の銅合金材の製造装置。
【請求項９】
前記付着部材は、表面に凹凸を有する請求項１〜請求項８のいずれか１項に記載の銅合金材の製造装置。
【請求項１０】
前記付着部材は、一端側よりも他端側が前記注湯ノズルの開口部に近づくように延在する溝形状または管形状を有する請求項１〜請求項９のいずれか１項に記載の銅合金材の製造装置。
【請求項１１】
溶銅に金属元素を添加する工程と、
前記金属元素を含む前記溶銅をタンディッシュに貯留する工程と、
前記溶銅に含まれる、前記金属元素の酸化物、前記金属元素の窒化物、前記金属元素の炭化物、および、前記金属元素の硫化物のうち少なくとも１つにより構成された介在物を、前記タンディッシュ内に配置され、前記介在物と同種の材料により構成された付着部材に付着させる工程と、
前記タンディッシュから注湯ノズルを介して前記溶銅を流出させる工程と、
を有する、銅合金材の製造方法。
【発明の詳細な説明】
【技術分野】
【０００１】
本発明は、銅合金材の製造装置および製造方法に関する。
【背景技術】
【０００２】
銅合金材を製造する方法として、例えば、連続鋳造圧延法が知られている。この方法では、まず、溶解炉において、銅材料を溶融させて溶銅を生成する。次に、溶銅にチタン、マグネシウム等の金属元素（合金成分）を添加する。次に、合金成分を添加した溶銅をタンディッシュに移送し、タンディッシュ内の溶銅を注湯ノズルから連続鋳造機に流出させる。次に、連続鋳造機により溶銅を冷却・固化しつつ、圧延することにより銅合金材を製造する（例えば、特許文献１を参照）。
【先行技術文献】
【特許文献】
【０００３】
【特許文献１】特許第３５５２０４３号公報
【発明の概要】
【発明が解決しようとする課題】
【０００４】
本発明者らの検討によると、合金成分の酸化物等で構成された介在物を含む溶銅をタンディッシュから注湯ノズルを介して流出させると、介在物が注湯ノズルに付着して、注湯ノズルが詰まることが分かった。そのため、銅合金材の製造装置においては、注湯ノズルの詰まりを掃除する必要があり、長時間の連続操業により銅合金材を生産性よく製造することが困難となっていた。
【０００５】
本発明は、上記課題に鑑みてなされたものであり、銅合金材の製造において、溶銅に含まれる介在物が注湯ノズルに付着することによって生じる注湯ノズルの詰まりを抑制することができる技術を提供することを目的とする。
【課題を解決するための手段】
【０００６】
本発明の一態様によれば、
溶銅を連続的に鋳造して銅合金材を製造する銅合金材の製造装置であって、
前記溶銅に金属元素を添加する添加手段と、
前記金属元素を含む前記溶銅を貯留するタンディッシュと、
前記タンディッシュに接続され、前記タンディッシュから前記溶銅を流出させるための注湯ノズルと、
前記タンディッシュ内に配置され、前記金属元素の酸化物、前記金属元素の窒化物、前記金属元素の炭化物、および、前記金属元素の硫化物のうち少なくとも１つと同種の材料により構成された付着部材と、
を備える、銅合金材の製造装置
が提供される。
【０００７】
本発明の他の態様によれば、
溶銅に金属元素を添加する工程と、
前記金属元素を含む前記溶銅をタンディッシュに貯留する工程と、
前記溶銅に含まれる、前記金属元素の酸化物、前記金属元素の窒化物、前記金属元素の炭化物、および、前記金属元素の硫化物のうち少なくとも１つにより構成された介在物を、前記タンディッシュ内に配置され、前記介在物と同種の材料により構成された付着部材に付着させる工程と、
前記タンディッシュから注湯ノズルを介して前記溶銅を流出させる工程と、
を有する、銅合金材の製造方法
が提供される。
【発明の効果】
【０００８】
本発明によれば、溶銅に含まれる介在物が注湯ノズルに付着することによって生じる注湯ノズルの詰まりを抑制することができる。
【図面の簡単な説明】
【０００９】
【図１】図１は、本発明の一実施形態にかかる銅合金材の製造装置を示す概略構成図である。
【図２】図２は、タンディッシュ近傍を拡大した概略構成図である。
【図３】図３（ａ）および図３（ｂ）は、それぞれ、付着部材の構造の一例を示す概略上面図および概略断面図である。
【図４】図４（ａ）および図４（ｂ）は、それぞれ、付着部材の構造の他の例を示す概略上面図および概略断面図である。
【発明を実施するための形態】
【００１０】
＜銅合金材の製造装置＞
本発明の一実施形態にかかる銅合金材の製造装置について、図１を用いて説明する。図１は、本実施形態に係る銅合金材の製造装置を示す概略構成図である。
【００１１】
なお、以下において、「銅合金材」とは、荒引線や荒引線を伸線加工して得られた素線を含む総称として用いられる。
【００１２】
図１に示すように、本実施形態に係る銅合金材の製造装置１０は、銅合金材を連続鋳造圧延するための、いわゆる連続鋳造圧延装置（ＳＣＲ：Ｓｏｕｔｈｗｉｒｅ  Ｃｏｎｔｉｎｕｏｕｓ  Ｒｏｄｓｙｓｔｅｍ）として構成され、例えば、溶解炉２１０と、上樋２２０と、保持炉２３０と、添加手段２４０と、下樋２６０と、タンディッシュ３００と、注湯ノズル３２０と、連続鋳造機５００と、連続圧延装置６２０と、コイラー６４０と、を有している。
【００１３】
溶解炉２１０は、銅原料を加熱して溶融させ、溶銅１１０を生成するよう構成され、例えば、炉本体と、炉本体の下部に設けられるバーナーと、を有している。銅原料が炉本体に投入され、バーナーで加熱されることで、溶銅１１０が連続的に生成される。銅材料としては、例えば、電気銅（Ｃｕ）等を用いることができる。
【００１４】
上樋２２０は、溶解炉２１０の下流側に設けられ、溶解炉２１０と保持炉２３０との間を連結し、溶解炉２１０で生成された溶銅１１０を下流側の保持炉２３０に移送するよう構成されている。
【００１５】
保持炉２３０は、上樋２２０の下流側に設けられ、上樋２２０から移送される溶銅１１０を所定の温度で加熱して（一時的に）貯留するよう構成されている。また、保持炉２３０は、溶銅１１０を所定の温度に保持したまま、所定量の溶銅１１０を下樋２６０に移送するよう構成されている。
【００１６】
保持炉２３０には、添加手段２４０が接続されている。添加手段２４０は、保持炉２３０内の溶銅１１０に、所定の金属元素を連続的に添加するよう構成されている。溶銅１１０に添加される金属元素としては、例えば、錫（Ｓｎ）、チタン（Ｔｉ）、マグネシウム（Ｍｇ）、アルミニウム（Ａｌ）、カルシウム（Ｃａ）、マンガン（Ｍｎ）等が挙げられる。つまり、好ましくは、これらの金属元素のうち少なくとも１つが、溶銅１１０に添加される。以下、溶銅１１０に添加される金属元素を、合金成分と呼ぶことがある。合金成分を添加する方法としては、特に限定されないが、例えば、合金成分からなるワイヤを溶銅１１０中に投入するワイヤインジェクションを用いることができる。
【００１７】
下樋２６０は、保持炉２３０の下流側に設けられ、保持炉２３０から移送される溶銅１１０を下流側のタンディッシュ３００に移送するよう構成されている。
【００１８】
なお、添加手段２４０は、保持炉２３０に接続される態様に限定されず、例えば下樋２６０や、タンディッシュ３００に接続される態様であってもよい。
【００１９】
タンディッシュ３００は、下樋２６０の下流側に設けられ、下樋２６０から移送される溶銅１１０を（一時的に）貯留し、連続鋳造機５００に対して所定量の溶銅１１０を連続的に供給するよう構成されている。タンディッシュ３００内に、付着部材３５０が配置されている。
【００２０】
タンディッシュ３００の下流側には、貯留する溶銅１１０を流出させるための注湯ノズル３２０が接続されている。注湯ノズル３２０は、例えば、ケイ素酸化物、ケイ素炭化物、ケイ素窒化物等の耐火物で形成されている。タンディッシュ３００に溜まった溶銅１１０は、注湯ノズル３２０を介して、連続鋳造機５００へと供給される。注湯ノズル３２０の開口部近傍には、注湯ノズル３２０を介して流出する溶銅１１０の流出量を調整するための流量調整部材として、流量調整ピン３１０（図２参照）が設けられている。
【００２１】
連続鋳造機５００は、いわゆるベルトホイール式の連続鋳造を行うよう構成され、例えば、ホイール（またはリング）５１０と、ベルト５２０と、を有している。円筒状のホイール５１０は、外周に溝部を有している。また、ベルト５２０は、ホイール５１０の外周面の一部に接触しながら周回移動するよう構成されている。ホイール５１０の溝部とベルト５２０との間に形成される空間に、タンディッシュ３００から流出される溶銅１１０が注入される。また、ホイール５１０およびベルト５２０は、例えば冷却水により冷却されている。これにより、溶銅１１０が冷却・固化（凝固）されて、棒状の鋳造材１２０が連続的に鋳造される。
【００２２】
連続圧延装置６２０は、連続鋳造機５００の下流側（鋳造材排出側）に設けられ、連続鋳造機５００から移送される鋳造材１２０を連続的に圧延するよう構成されている。鋳造材１２０が圧延されることで、銅合金材１３０として、例えば所定の外径を有する荒引線や素線が成形加工される。
【００２３】
コイラー６４０は、連続圧延装置６２０の下流側（銅合金材排出側）に設けられ、連続圧延装置６２０から移送される銅合金材１３０を巻き取るよう構成されている。
【００２４】
上述したように、タンディッシュ３００の注湯ノズル３２０は、溶銅１１０に含まれる介在物が付着することにより、詰まることがある。本発明者らは、注湯ノズル３２０における詰まりを抑制するには、溶銅１１０が注湯ノズル３２０に導入される前に、溶銅１１０に含まれる介在物を取り除く必要があると考え、そのような方法について検討を行った。
【００２５】
溶銅１１０中で生成される介在物としては、合金成分の酸化物、窒化物、炭化物、および、硫化物が挙げられる。つまり、介在物は、合金成分の酸化物、合金成分の窒化物、合金成分の炭化物、および、合金成分の硫化物のうち少なくとも１つにより構成されている。特に多く生成される介在物としては、合金成分の酸化物が挙げられる。
【００２６】
介在物は、凝集して大きな粒径となった状態では、溶銅１１０の湯面に浮上するので、湯面で捕集して除去することが可能である。しかし、凝集しておらず粒径が小さい状態では、介在物は湯面に浮上せず、溶銅１１０中に含まれたまま注湯ノズル３２０から流出して、鋳造物に混入してしまう。
【００２７】
ただし、凝集しておらず粒径が小さい介在物は、介在物同士が互いに凝集しやすい状態にあると考えられている。また、介在物は、溶銅１１０との濡れ性が低いことで介在物同士の凝集が促進されやすく、特に同種の材質の介在物同士が凝集しやすいと考えられている。ここで、材質や材料について「同種」とは、合金成分の酸化物に対しては当該合金成分の酸化物を意味し、合金成分の窒化物に対しては当該合金成分の窒化物を意味し、合金成分の炭化物に対しては当該合金成分の炭化物を意味し、合金成分の硫化物に対しては当該合金成分の硫化物を意味する。例えば、チタン酸化物と同種の材質、材料は、チタン酸化物である。
【００２８】
このような知見を踏まえ、本発明者らは、タンディッシュ３００内に、介在物を含む溶銅１１０と接触するように、介在物と同種の材料により構成された付着部材３５０を配置することで、付着部材３５０に介在物を付着させて（堆積させて）、溶銅中１１０中の介在物を除去できる（減少させられる）ことを見出した。
【００２９】
このように、付着部材３５０で介在物を付着させて捕集することにより、注湯ノズル３２０での介在物の付着による詰まりを抑制することが可能となる。
【００３０】
以下、図２〜図４（ｂ）を参照し、本実施形態における付着部材３５０について、さらに説明する。図２は、タンディッシュ３００の近傍を拡大して示す概略図である。図３（ａ）および図３（ｂ）は付着部材３５０の構造の一例を示す概略図であり、図４（ａ）および図４（ｂ）は付着部材３５０の構造の他の例を示す概略図である。
【００３１】
図２に示すように、タンディッシュ３００においては、下樋２６０の供給口から溶銅１１０が流入し、タンディッシュ３００の底部に接続される注湯ノズル３２０から溶銅１１０が流出する。つまり、溶銅１１０は、下樋２６０の供給口側から注湯ノズル３２０側に向かって流れることになる。
【００３２】
注湯ノズル３２０と対向して（注湯ノズル３２０の開口部と対向して）、流量調整部材として、流量調整ピン３１０が設けられている。流量調整ピン３１０の、注湯ノズル３２０の開口部と対向する先端部と、注湯ノズル３２０の開口部との距離を調整して、溶銅１１０が通過できる実質的な開口面積を変化させることで、溶銅１１０の流量が調整される。
【００３３】
付着部材３５０は、介在物が堆積すると操業上問題となる場所、つまり注湯ノズル３２０の開口部よりも、溶銅１１０の流れの上流側であって、溶銅１１０の流れの断面積が充分に広く（例えば注湯ノズル３２０の開口部の１０倍以上）、閉塞の問題が起こらない場所に配置されることが好ましい。
【００３４】
付着部材３５０は、好ましくは例えば、タンディッシュ３００の内壁面上、および、流量調整ピン３１０の表面上の少なくとも一方に配置される。これにより、下樋２６０の供給口側から注湯ノズル３２０側に向かって流れる溶銅１１０に含まれる介在物が、付着部材３５０に付着し、捕集される。図２には、タンディッシュ３００の底面上、側面上にそれぞれ付着部材３５０ａ、３５０ｂが配置され、流量調整ピン３１０の先端部よりもやや上方の表面上に付着部材３５０ｃが配置されている構造を例示する。
【００３５】
なお、付着部材３５０は、タンディッシュ３００や流量調整ピン３１０と別体の構造体として配置される態様に限定されず、タンディッシュ３００や流量調整ピン３１０の表面の少なくとも一部を、付着部材３５０として構成する態様であってもよい。
【００３６】
付着部材３５０は、介在物の付着性能を高める観点から、介在物との接触面積を増やす構造、つまり、溶銅１１０との接触面積を増やす構造を有することが好ましい。
【００３７】
例えば、図３（ａ）および図３（ｂ）に示すように、付着部材３５０を、表面に凹凸を有するものとすることで、（付着部材３５０が例えば平板形状である場合と比べて、）介在物との接触面積を増やすことができる。図３（ａ）および図３（ｂ）は、それぞれ、付着部材３５０の概略上面図、および、（溝の延在方向と直交する）概略断面図である。
【００３８】
付着部材３５０の凹凸形状としては、例えば、一端側よりも他端側が注湯ノズル３２０の開口部に近づくように延在する溝形状を用いることができる。付着部材３５０がこのような溝形状を有することで、タンディッシュ３００内で注湯ノズル３２０の開口部に向かう溶銅１１０の流れの乱れを抑制しつつ、介在物との接触面積を増やすことができる。なお、図３（ａ）および図３（ｂ）には、タンディッシュ３００の底面上に配置された付着部材３５０を例示するが、他の位置に配置された付着部材３５０についても同様に、凹凸を有する構造としてもよい。
【００３９】
また例えば、図４（ａ）および図４（ｂ）に示すように、付着部材３５０を、管形状を有するものとすることで、（付着部材３５０が例えば平板形状である場合と比べて、）介在物との接触面積を増やすことができる。つまり、管形状の内面側および外面側の表面の両方に、介在物を付着させることができる。図４（ｂ）および図４（ｃ）は、それぞれ、付着部材３５０の概略上面図、および、（管の延在方向と直交する）概略断面図である。
【００４０】
付着部材３５０の管形状としては、例えば、一端側よりも他端側が注湯ノズル３２０の開口部に近づくように延在する管形状を用いることができる。付着部材３５０がこのような管形状を有することで、タンディッシュ３００内で注湯ノズル３２０の開口部に向かう溶銅１１０の流れの乱れを抑制しつつ、介在物との接触面積を増やすことができる。なお、図４（ａ）および図４（ｂ）には、タンディッシュ３００の底面上に配置された付着部材３５０を例示するが、他の位置に配置された付着部材３５０についても同様に、管形状としてもよい。
【００４１】
付着部材３５０は、溶銅１１０に含まれる介在物と同種の材料、すなわち、合金成分の酸化物、合金成分の窒化物、合金成分の炭化物、および、合金成分の硫化物のうち少なくとも１つと同種の材料により構成されることが好ましい。
【００４２】
合金成分として好ましくは、上述のように、例えば、錫、チタン、マグネシウム、アルミニウム、カルシウム、および、マンガンのうち少なくとも１つが添加される。
【００４３】
合金成分として錫が添加される場合、付着部材３５０は、錫酸化物、錫窒化物、錫炭化物、および、錫硫化物のうち少なくとも１つにより構成されることが好ましい。
【００４４】
合金成分としてチタンが添加される場合、付着部材３５０は、チタン酸化物、チタン窒化物、チタン炭化物、および、チタン硫化物のうち少なくとも１つにより構成されることが好ましい。
【００４５】
合金成分としてマグネシウムが添加される場合、付着部材３５０は、マグネシウム酸化物、マグネシウム窒化物、マグネシウム炭化物、および、マグネシウム硫化物のうち少なくとも１つにより構成されることが好ましい。
【００４６】
合金成分としてアルミニウムが添加される場合、付着部材３５０は、アルミニウム酸化物、アルミニウム窒化物、アルミニウム炭化物、および、アルミニウム硫化物のうち少なくとも１つにより構成されることが好ましい。
【００４７】
合金成分としてカルシウムが添加される場合、付着部材３５０は、カルシウム酸化物、カルシウム窒化物、カルシウム炭化物、および、カルシウム硫化物のうち少なくとも１つにより構成されることが好ましい。
【００４８】
合金成分としてマンガンが添加される場合、付着部材３５０は、マンガン酸化物、マンガン窒化物、マンガン炭化物、および、マンガン硫化物のうち少なくとも１つにより構成されることが好ましい。
【００４９】
介在物としては、特に、合金成分の酸化物が生成されやすい。このため、付着部材３５０は、少なくとも合金成分の酸化物と同種の材料により構成されることが、特に好ましい。
【００５０】
なお、介在物は、溶銅１１０中から完全に除去することが必須ではなく、注湯ノズル３２０を閉塞させない程度、あるいは、銅合金材中に残留しても品質低下が生じない程度に除去されれば（減少させれば）よい。
【００５１】
合金成分としてチタンを添加し、溶銅１１０中に（銅合金材中に）適度な量のチタン酸化物を残すことで、結晶粒の大きさを制御することが可能となり、銅合金材のやわらかさ、伸び特性、屈曲特性を制御することができる等の利点が得られる。このため、合金成分としては、チタンを添加することが特に好ましく、付着部材３５０は、少なくともチタン酸化物により構成されることが特に好ましい。
【００５２】
なお、タンディッシュ３００内に配置される付着部材３５０の全体は、単一材料により構成されていなくともよい。付着部材３５０を構成する材料は、必要に応じて２種以上（つまり複数）とすることができる。つまり、付着部材３５０は、少なくとも、合金成分の酸化物、合金成分の窒化物、合金成分の炭化物、および、合金成分の硫化物のうち、第１のものと同種の第１の材料、および、（第１のものと異なる）第２のものと同種の第２の材料により構成されていてよい。これにより、各々の材料に対応する介在物を、つまり複数種類の介在物を、付着部材３５０に付着させることができる。例えば、付着部材３５０の全体が複数の構造体から構成される場合、個々の構造体を互いに異なる材料で構成してもよい。また例えば、一つの構造体を複数の材料で構成してもよい。具体例としては、付着部材３５０をチタン酸化物とチタン硫化物とで構成することにより、チタン酸化物の介在物とチタン硫化物の介在物の両方を付着させることができる。
【００５３】
なお、付着部材３５０を複数の材料で構成する態様は、２種以上（つまり複数）の合金成分を添加する場合に適用してもよい。つまり、２種以上の合金成分は、錫、チタン、マグネシウム、アルミニウム、カルシウム、および、マンガンのうち、第１の合金成分と（第１の合金成分と異なる）第２の合金成分とを含み、付着部材３５０は、少なくとも、第１の合金成分の酸化物、第１の合金成分の窒化物、第１の合金成分の炭化物、および、第１の合金成分の硫化物のうち少なくとも１つと同種の第１の材料、および、第２の合金成分の酸化物、第２の合金成分の窒化物、第２の合金成分の炭化物、および、第２の合金成分の硫化物のうち少なくとも１つと同種の第２の材料により構成されていてよい。具体例としては、付着部材３５０をチタン酸化物とマグネシウム酸化物とで構成することにより、チタン酸化物の介在物とマグネシウム酸化物の介在物の両方を付着させることができる。
【００５４】
＜銅合金材の製造方法＞
次に、上述した銅合金材の製造装置１０を用いて銅合金材を製造する方法について説明する。
【００５５】
本実施形態の銅合金材の製造方法は、溶融工程、添加工程、タンディッシュ貯留工程、介在物付着工程、溶銅流出工程、連続鋳造工程、連続圧延工程を有している。これらの工程は、個々に不連続に行われるのではなく、一連の工程として連続的に行われる。
【００５６】
（溶融工程）
まず、溶解炉２１０の炉本体に、銅材料を投入する。例えば、１１００℃以上１３２０℃以下に加熱された溶解炉２１０に、銅材料として、電気銅を投入する。そして、バーナーで炉本体を加熱する。これにより溶銅１１０を連続的に生成する。
【００５７】
（添加工程）
次に、溶解炉２１０で生成された溶銅１１０を、上樋２２０を介して、所定温度に保持された保持炉２３０に移送させる。また、添加手段２４０により、保持炉２３０内の溶銅１１０に対して、所定の合金成分を連続的に添加する。このとき、溶銅１１０中では合金成分（例えばチタン、マグネシウムなど）を含む介在物（例えばチタン、マグネシウムの酸化物、窒化物、炭化物、および、硫化物など）が生成する。
【００５８】
（タンディッシュ貯留工程）
次に、合金成分を含む（介在物を含む）溶銅１１０を、保持炉２３０から下樋２６０を介してタンディッシュ３００に移送させる。これにより、タンディッシュ３００に溶銅１１０を（一時的に）貯留させる。
【００５９】
（介在物付着工程）
本実施形態では、タンディッシュ３００内に付着部材３５０を配置しているため、溶銅１１０が注湯ノズル３２０に向かって流れている間に、介在物が付着部材３５０に付着して捕集される。
【００６０】
（溶銅流出工程）
次に、タンディッシュ３００から注湯ノズル３２０を介して連続鋳造機５００に、溶銅１１０を流出させる。本実施形態では、タンディッシュ３００内で介在物が捕集されているので、注湯ノズル３２０を介して溶銅１１０を流出させる際に、介在物が注湯ノズル３２０に付着して詰まることを抑制できる。
【００６１】
（連続鋳造工程）
次に、タンディッシュ３００から注湯ノズル３２０を介して流出させた溶銅１１０を、連続鋳造機５００におけるホイール５１０の溝部とベルト５２０との間に形成される空間に注入する。そして、ベルト５２０を、ホイール５１０の外周面の一部と接触させながら周回移動させる。このとき、ホイール５１０およびベルト５２０を冷却水に冷却する。これにより、溶銅１１０を冷却・固化し、棒状の鋳造材１２０を連続的に鋳造する。
【００６２】
（連続圧延工程）
次に、連続圧延装置６２０により、連続鋳造機５００から移送される鋳造材１２０を例えば５５０℃以上８８０℃以下の温度で連続的に圧延する。これにより、銅合金材１３０として、例えば、所定の外径を有する荒引線を成形加工する。そして、コイラー６４０により、連続圧延装置６２０から移送される荒引線を巻き取る。なお、銅合金材１３０は、荒引線にさらに熱間圧延および冷間圧延を施し、外径を細くした素線として成形加工してもよい。
【００６３】
以上により、銅合金材１３０が製造される。
【００６４】
本実施形態では、タンディッシュ３００内に配置された付着部材３５０により溶銅１１０に含まれる介在物を付着させて捕集することで、注湯ノズル３２０での詰まりを抑制することができる。したがって、銅合金材１３０の製造を連続して長時間行うことが可能であり、銅合金材１３０を生産性よく製造することができる。
【００６５】
また、本実施形態によれば、注湯ノズル３２０を介在物の付着が少ない状態に保つことができるので、銅合金材１３０に混入する介在物の量を低減し、品質を向上させることができる。
【００６６】
以上、実施形態に沿って本発明を説明したが、本発明はこれらに限定されるものではなく、例えば、種々の変更、改良、組み合わせ等が可能である。
【００６７】
＜本発明の好ましい態様＞
以下に、本発明の好ましい態様について付記する。
【００６８】
［付記１］
本発明の一態様によれば、
溶銅を連続的に鋳造して銅合金材を製造する銅合金材の製造装置であって、
前記溶銅に金属元素を添加する添加手段と、
前記金属元素を含む前記溶銅を貯留するタンディッシュと、
前記タンディッシュに接続され、前記タンディッシュから前記溶銅を流出させるための注湯ノズルと、
前記タンディッシュ内に配置され、前記金属元素の酸化物、前記金属元素の窒化物、前記金属元素の炭化物、および、前記金属元素の硫化物のうち少なくとも１つと同種の材料により構成された付着部材と、
を備える、銅合金材の製造装置が提供される。
【００６９】
［付記２］
付記１の銅合金材の製造装置において、好ましくは、
前記金属元素は、錫であり、前記付着部材は、錫酸化物、錫窒化物、錫炭化物、および、錫硫化物のうち少なくとも１つにより構成される。
【００７０】
［付記３］
付記１の銅合金材の製造装置において、好ましくは、
前記金属元素は、チタンであり、前記付着部材は、チタン酸化物、チタン窒化物、チタン炭化物、および、チタン硫化物のうち少なくとも１つにより構成される。
【００７１】
［付記４］
付記１の銅合金材の製造装置において、好ましくは、
前記金属元素は、マグネシウムであり、前記付着部材は、マグネシウム酸化物、マグネシウム窒化物、マグネシウム炭化物、および、マグネシウム硫化物のうち少なくとも１つにより構成される。
【００７２】
［付記５］
付記１の銅合金材の製造装置において、好ましくは、
前記金属元素は、アルミニウムであり、前記付着部材は、アルミニウム酸化物、アルミニウム窒化物、アルミニウム炭化物、および、アルミニウム硫化物のうち少なくとも１つにより構成される。
【００７３】
［付記６］
付記１の銅合金材の製造装置において、好ましくは、
前記金属元素は、カルシウムであり、前記付着部材は、カルシウム酸化物、カルシウム窒化物、カルシウム炭化物、および、カルシウム硫化物のうち少なくとも１つにより構成される。
【００７４】
［付記７］
付記１の銅合金材の製造装置において、好ましくは、
前記金属元素は、マンガンであり、前記付着部材は、マンガン酸化物、マンガン窒化物、マンガン炭化物、および、マンガン硫化物のうち少なくとも１つにより構成される。
【００７５】
［付記８］
付記１の銅合金材の製造装置において、好ましくは、
前記付着部材は、少なくとも、前記金属元素の酸化物、前記金属元素の窒化物、前記金属元素の炭化物、および、前記金属元素の硫化物のうち、第１のものと同種の第１の材料、および、第２のものと同種の第２の材料により構成される。
【００７６】
［付記９］
付記１の銅合金材の製造装置において、好ましくは、
前記金属元素は、錫、チタン、マグネシウム、アルミニウム、カルシウム、および、マンガンのうち、第１の金属元素と第２の金属元素とを含み、
前記付着部材は、少なくとも、前記第１の金属元素の酸化物、前記第１の金属元素の窒化物、前記第１の金属元素の炭化物、および、前記第１の金属元素の硫化物のうち少なくとも１つと同種の第１の材料、および、前記第２の金属元素の酸化物、前記第２の金属元素の窒化物、前記第２の金属元素の炭化物、および、前記第２の金属元素の硫化物のうち少なくとも１つと同種の第２の材料により構成される。
【００７７】
［付記１０］
付記１〜９のいずれか１つの銅合金材の製造装置において、好ましくは、
前記付着部材は、前記タンディッシュの内壁面上、および、前記注湯ノズルと対向して配置される流量調整部材の表面上の、少なくとも一方に配置される。
【００７８】
［付記１１］
付記１〜１０のいずれか１つの銅合金材の製造装置において、好ましくは、
前記付着部材は、表面に凹凸を有する。
【００７９】
［付記１２］
付記１〜１１のいずれか１つの銅合金材の製造装置において、好ましくは、
前記付着部材は、一端側よりも他端側が前記注湯ノズルの開口部に近づくように延在する溝形状または管形状を有する。
【００８０】
［付記１３］
本発明の他の態様によれば、
溶銅に金属元素を添加する工程と、
前記金属元素を含む前記溶銅をタンディッシュに貯留する工程と、
前記溶銅に含まれる、前記金属元素の酸化物、前記金属元素の窒化物、前記金属元素の炭化物、および、前記金属元素の硫化物のうち少なくとも１つにより構成された介在物を、前記タンディッシュ内に配置され、前記介在物と同種の材料により構成された付着部材に付着させる工程と、
前記タンディッシュから注湯ノズルを介して前記溶銅を流出させる工程と、
を有する、銅合金材の製造方法が提供される。
【符号の説明】
【００８１】
１０  銅合金材の製造装置
１１０  溶銅
１２０  鋳造材
１３０  銅合金材
２１０  溶解炉
２２０  上樋
２３０  保持炉
２４０  添加手段
２６０  下樋
３００  タンディッシュ
３１０  流量調整ピン
３２０  注湯ノズル
３５０  付着部材
５００  連続鋳造機
５１０  ホイール
５２０  ベルト
６２０  連続圧延装置
６４０  コイラー
【図１】
2018001174.tif 000003
【図２】
2018001174.tif 000004
【図３】
2018001174.tif 000005
【図４】
2018001174.tif 000006